【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
第１のポリ（ビニルアセタール）樹脂及び第１の可塑剤を含む第１の樹脂層；並びに
第２のポリ（ビニルアセタール）樹脂及び第２の可塑剤を含む、第１の樹脂層に隣接している第２の樹脂層；
を含み；
第２の可塑剤は樹脂１００部あたり少なくとも５０部（ｐｈｒ）の量で第２の樹脂層中に存在し、第１の樹脂層中の第１の可塑剤の量と第２の樹脂層中の第２の可塑剤の量の間の差は１０ｐｈｒより多く；
第１及び第２のポリ（ビニルアセタール）樹脂の少なくとも一方は、第１又は第２のポリ（ビニルアセタール）樹脂のアルデヒド残基の全重量を基準として少なくとも５重量％のｎ−ブチルアルデヒド以外のアルデヒドの残基を含み；そして
第１の樹脂層のガラス転移温度は第２の樹脂層のガラス転移温度よりも少なくとも３℃高く、そして第１の樹脂層の屈折率と第２の樹脂層の屈折率の間の差の絶対値は０．０１０以下である中間膜。
【請求項２】
第１及び第２のポリ（ビニルアセタール）樹脂の少なくとも一方は、第１のポリ（ビニルアセタール）又は第２のポリ（ビニルアセタール）樹脂のアルデヒドの残基の全重量を基準として少なくとも５０重量％のｎ−ブチルアルデヒド以外のアルデヒドの残基を含む、請求項１に記載の中間膜。
【請求項３】
ｎ−ブチルアルデヒド以外のアルデヒドはＣ３〜Ｃ１２脂肪族アルデヒドである、請求項１に記載の中間膜。
【請求項４】
中間膜は、下記の基準（ｉ）及び（ｉｉ）：
（ｉ）第１のポリ（ビニルアセタール）樹脂は、少なくとも１６重量％の残留ヒドロキシル含量及び１．４８５以下の屈折率を有する；及び
（ｉｉ）第２のポリ（ビニルアセタール）樹脂は７５℃以下のガラス転移温度を有する；
の少なくとも１つを満足する、請求項１に記載の中間膜。
【請求項５】
第１及び第２の可塑剤はそれぞれ１．４６０未満の屈折率を有する、請求項１に記載の中間膜。
【請求項６】
第１のポリ（ビニルアセタール）樹脂は第１のポリ（ビニルアセタール）樹脂のアルデヒド残基の全重量を基準として少なくとも５重量％のｉ−ブチルアルデヒドの残基を含み、第１のポリ（ビニルアセタール）樹脂は１６重量％〜２０重量％の範囲の残留ヒドロキシル含量を有し、第１の可塑剤はトリエチレングリコールジ（２−エチルヘキサノエート）を含み、４０ｐｈｒ以下の量で第１の樹脂層中に存在し、第２のポリ（ビニルアセタール）樹脂は少なくとも５重量％のｎ−ブチルアルデヒド残基を含み、９重量％〜１１重量％の範囲の残留ヒドロキシル含量を有し、第２の可塑剤はトリエチレングリコールジ（２−エチルヘキサノエート）を含み、約７０ｐｈｒ以下の量で第２の樹脂層中に存在し、第１の樹脂層のガラス転移温度と第２の樹脂層のガラス転移温度の差は少なくとも約２０℃である、請求項１に記載の中間膜。
【請求項７】
第１及び第２の可塑剤はテトラエチレングリコールジ（２−エチルヘキサノエート）を含み、第１の可塑剤は４０ｐｈｒ以下の量で第１の樹脂層中に存在し、第１の樹脂層は少なくとも３０℃のガラス転移温度を有し、第２のポリ（ビニルアセタール）樹脂は少なくとも１４重量％の残留ヒドロキシル含量を有し、第２の可塑剤は５０ｐｈｒ以下の量で第２の樹脂層中に存在し、第２の樹脂層のガラス転移温度は１０℃以下である、請求項１に記載の中間膜。
【請求項８】
第１のポリ（ビニルアセタール）樹脂の残留ヒドロキシル含量と第２のポリ（ビニルアセタール）樹脂の残留ヒドロキシル含量の間の差は少なくとも２重量％であり、中間膜は５％未満の曇り度を有する、請求項１に記載の中間膜。
【請求項９】
請求項１に記載の中間膜及び少なくとも１つの硬質基材を含む多層パネル。
【請求項１０】
第１のポリ（ビニルアセタール）樹脂及び第１の可塑剤を含む第１の樹脂層；並びに
第２のポリ（ビニルアセタール）樹脂及び第２の可塑剤を含む、第１の樹脂層に隣接している第２の樹脂層；
を含み；
中間膜は下記の基準（ｉ）〜（ｉｉｉ）：
（ｉ）第１のポリ（ビニルアセタール）樹脂は第１のポリ（ビニルアセタール）樹脂のアルデヒド残基の全重量を基準として少なくとも５重量％のｉ−ブチルアルデヒドの残基を含み、第２のポリ（ビニルアセタール）樹脂は第２のポリ（ビニルアセタール）樹脂のアルデヒド残基の全重量を基準として少なくとも１０重量％の６個以下の炭素原子を有するアルデヒドの残基を含み、第１の樹脂層の屈折率は比較のポリ（ビニルｎ−ブチラール）樹脂層の屈折率よりも少なくとも０．００２低く、第２のポリ（ビニルアセタール）樹脂の残留ヒドロキシル含量は１２重量％以下であり、第１のポリ（ビニルアセタール）樹脂の残留ヒドロキシル含量と第２のポリ（ビニルアセタール）樹脂の残留ヒドロキシル含量の間の差は少なくとも２重量％である；
（ｉｉ）第１のポリ（ビニルアセタール）樹脂は第１のポリ（ビニルアセタール）樹脂のアルデヒド残基の全重量を基準として少なくとも５重量％のｉ−ブチルアルデヒドの残基を含み、第２のポリ（ビニルアセタール）樹脂は第２のポリ（ビニルアセタール）樹脂のアルデヒド残基の全重量を基準として少なくとも１０重量％の６個より多い炭素原子を有するアルデヒドの残基を含み、第２のポリ（ビニルアセタール）樹脂の残留ヒドロキシル含量は第１のポリ（ビニルアセタール）樹脂の残留ヒドロキシル含量よりも少なくとも０．２５％高く、第２の樹脂層中の第２の可塑剤の量は第１の樹脂層中の第１の可塑剤の量よりも少なくとも樹脂１００部あたり１０部（ｐｈｒ）多い；及び
（ｉｉｉ）第１及び第２のポリ（ビニルアセタール）樹脂のいずれもｉ−ブチルアルデヒドの残基を含まず、第２の樹脂層は比較のポリ（ビニルｎ−ブチラール）樹脂層のガラス転移温度よりも少なくとも３℃低いガラス転移温度を有する；
の少なくとも１つを満足する中間膜。
【請求項１１】
中間膜は基準（ｉ）を満足し、第１及び第２の可塑剤はトリエチレングリコールジ（２−エチルヘキサノエート）を含む、請求項１０に記載の中間膜。
【請求項１２】
基準（ｉｉ）及び基準（ｉｉｉ）の少なくとも１つが満足され、第２の可塑剤は５０ｐｈｒ以下の量で第２の樹脂層中に存在し、第２の樹脂層のガラス転移温度は１０℃未満である、請求項１０に記載の中間膜。
【請求項１３】
第１及び第２の可塑剤はテトラエチレングリコールジ（２−エチルヘキサノエート）を含む、請求項１２に記載の中間膜。
【請求項１４】
第１のポリ（ビニルアセタール）樹脂のガラス転移温度と第２のポリ（ビニルアセタール）樹脂のガラス転移温度の間の差は少なくとも１０℃である、請求項１０に記載の中間膜。
【請求項１５】
第１の樹脂層の屈折率と第２の樹脂層の屈折率の間の差は０．０１０以下であり、中間膜は５％未満の曇り度を有する、請求項１０に記載の中間膜。
【請求項１６】
ポリ（ビニルアセタール）樹脂及び可塑剤を含む樹脂層を含み、ポリ（ビニルアセタール）樹脂はポリ（ビニルアセタール）樹脂のアルデヒド残基の全重量を基準として少なくとも１０重量％の少なくとも１種類の分枝脂肪族アルデヒドの残基を含み、可塑剤は少なくとも５０ｐｈｒの量で樹脂層中に存在し、樹脂層は少なくとも１．０５のｔａｎδを有する中間膜。
【請求項１７】
ポリ（ビニルアセタール）樹脂はポリ（ビニルアセタール）樹脂のアルデヒド残基の全重量を基準として少なくとも５０重量％の少なくとも１種類の分枝脂肪族アルデヒドの残基を含む、請求項１６に記載の中間膜。
【請求項１８】
樹脂層はポリ（ビニルアセタール）樹脂と物理的にブレンドされた他のポリ（ビニルアセタール）樹脂を更に含み、他のポリ（ビニルアセタール）樹脂は他のポリ（ビニルアセタール）樹脂のアルデヒド残基の全重量を基準として２０重量％未満のｎ−ブチルアルデヒド以外のアルデヒドの残基を含む、請求項１７に記載の中間膜。
【請求項１９】
可塑剤は少なくとも５５ｐｈｒの量で樹脂層中に存在し、ポリ（ビニルアセタール）樹脂は少なくとも８重量％の残留ヒドロキシル含量を有する、請求項１６に記載の中間膜。
【請求項２０】
ポリ（ビニルアセタール）樹脂は１０重量％未満の残留ヒドロキシル含量を有する、請求項１９に記載の中間膜。
【手続補正２】
【補正対象書類名】明細書
【補正対象項目名】０１２１
【補正方法】変更
【補正の内容】
【０１２１】
[000119]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間膜を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなそのカテゴリーの属又は構成要素の中の種に適用することもできる。
本発明は以下の実施態様を含む。
（１）第１のポリ（ビニルアセタール）樹脂及び第１の可塑剤を含む第１の樹脂層；並びに
第２のポリ（ビニルアセタール）樹脂及び第２の可塑剤を含む、第１の樹脂層に隣接している第２の樹脂層；
を含み；
第２の可塑剤は樹脂１００部あたり少なくとも５０部（ｐｈｒ）の量で第２の樹脂層中に存在し、第１の樹脂層中の第１の可塑剤の量と第２の樹脂層中の第２の可塑剤の量の間の差は１０ｐｈｒより多く；
第１及び第２のポリ（ビニルアセタール）樹脂の少なくとも一方は、第１又は第２のポリ（ビニルアセタール）樹脂のアルデヒド残基の全重量を基準として少なくとも５重量％のｎ−ブチルアルデヒド以外のアルデヒドの残基を含み；そして
第１の樹脂層のガラス転移温度は第２の樹脂層のガラス転移温度よりも少なくとも３℃高く、そして第１の樹脂層の屈折率と第２の樹脂層の屈折率の間の差の絶対値は０．０１０以下である中間膜。
（２）第１及び第２のポリ（ビニルアセタール）樹脂の少なくとも一方は、第１のポリ（ビニルアセタール）又は第２のポリ（ビニルアセタール）樹脂のアルデヒドの残基の全重量を基準として少なくとも５０重量％のｎ−ブチルアルデヒド以外のアルデヒドの残基を含む、（１）に記載の中間膜。
（３）ｎ−ブチルアルデヒド以外のアルデヒドはＣ３〜Ｃ１２脂肪族アルデヒドである、（１）に記載の中間膜。
（４）中間膜は、下記の基準（ｉ）及び（ｉｉ）：
（ｉ）第１のポリ（ビニルアセタール）樹脂は、少なくとも１６重量％の残留ヒドロキシル含量及び１．４８５以下の屈折率を有する；及び
（ｉｉ）第２のポリ（ビニルアセタール）樹脂は７５℃以下のガラス転移温度を有する；
の少なくとも１つを満足する、（１）に記載の中間膜。
（５）第１及び第２の可塑剤はそれぞれ１．４６０未満の屈折率を有する、（１）に記載の中間膜。
（６）第１のポリ（ビニルアセタール）樹脂は第１のポリ（ビニルアセタール）樹脂のアルデヒド残基の全重量を基準として少なくとも５重量％のｉ−ブチルアルデヒドの残基を含み、第１のポリ（ビニルアセタール）樹脂は１６重量％〜２０重量％の範囲の残留ヒドロキシル含量を有し、第１の可塑剤はトリエチレングリコールジ（２−エチルヘキサノエート）を含み、４０ｐｈｒ以下の量で第１の樹脂層中に存在し、第２のポリ（ビニルアセタール）樹脂は少なくとも５重量％のｎ−ブチルアルデヒド残基を含み、９重量％〜１１重量％の範囲の残留ヒドロキシル含量を有し、第２の可塑剤はトリエチレングリコールジ（２−エチルヘキサノエート）を含み、約７０ｐｈｒ以下の量で第２の樹脂層中に存在し、第１の樹脂層のガラス転移温度と第２の樹脂層のガラス転移温度の差は少なくとも約２０℃である、（１）に記載の中間膜。
（７）第１及び第２の可塑剤はテトラエチレングリコールジ（２−エチルヘキサノエート）を含み、第１の可塑剤は４０ｐｈｒ以下の量で第１の樹脂層中に存在し、第１の樹脂層は少なくとも３０℃のガラス転移温度を有し、第２のポリ（ビニルアセタール）樹脂は少なくとも１４重量％の残留ヒドロキシル含量を有し、第２の可塑剤は５０ｐｈｒ以下の量で第２の樹脂層中に存在し、第２の樹脂層のガラス転移温度は１０℃以下である、（１）に記載の中間膜。
（８）第１のポリ（ビニルアセタール）樹脂の残留ヒドロキシル含量と第２のポリ（ビニルアセタール）樹脂の残留ヒドロキシル含量の間の差は少なくとも２重量％であり、中間膜は５％未満の曇り度を有する、（１）に記載の中間膜。
（９）（１）に記載の中間膜及び少なくとも１つの硬質基材を含む多層パネル。
（１０）第１のポリ（ビニルアセタール）樹脂及び第１の可塑剤を含む第１の樹脂層；並びに
第２のポリ（ビニルアセタール）樹脂及び第２の可塑剤を含む、第１の樹脂層に隣接している第２の樹脂層；
を含み；
中間膜は下記の基準（ｉ）〜（ｉｉｉ）：
（ｉ）第１のポリ（ビニルアセタール）樹脂は第１のポリ（ビニルアセタール）樹脂のアルデヒド残基の全重量を基準として少なくとも５重量％のｉ−ブチルアルデヒドの残基を含み、第２のポリ（ビニルアセタール）樹脂は第２のポリ（ビニルアセタール）樹脂のアルデヒド残基の全重量を基準として少なくとも１０重量％の６個以下の炭素原子を有するアルデヒドの残基を含み、第１の樹脂層の屈折率は比較のポリ（ビニルｎ−ブチラール）樹脂層の屈折率よりも少なくとも０．００２低く、第２のポリ（ビニルアセタール）樹脂の残留ヒドロキシル含量は１２重量％以下であり、第１のポリ（ビニルアセタール）樹脂の残留ヒドロキシル含量と第２のポリ（ビニルアセタール）樹脂の残留ヒドロキシル含量の間の差は少なくとも２重量％である；
（ｉｉ）第１のポリ（ビニルアセタール）樹脂は第１のポリ（ビニルアセタール）樹脂のアルデヒド残基の全重量を基準として少なくとも５重量％のｉ−ブチルアルデヒドの残基を含み、第２のポリ（ビニルアセタール）樹脂は第２のポリ（ビニルアセタール）樹脂のアルデヒド残基の全重量を基準として少なくとも１０重量％の６個より多い炭素原子を有するアルデヒドの残基を含み、第２のポリ（ビニルアセタール）樹脂の残留ヒドロキシル含量は第１のポリ（ビニルアセタール）樹脂の残留ヒドロキシル含量よりも少なくとも０．２５％高く、第２の樹脂層中の第２の可塑剤の量は第１の樹脂層中の第１の可塑剤の量よりも少なくとも樹脂１００部あたり１０部（ｐｈｒ）多い；及び
（ｉｉｉ）第１及び第２のポリ（ビニルアセタール）樹脂のいずれもｉ−ブチルアルデヒドの残基を含まず、第２の樹脂層は比較のポリ（ビニルｎ−ブチラール）樹脂層のガラス転移温度よりも少なくとも３℃低いガラス転移温度を有する；
の少なくとも１つを満足する中間膜。
（１１）中間膜は基準（ｉ）を満足し、第１及び第２の可塑剤はトリエチレングリコールジ（２−エチルヘキサノエート）を含む、（１０）に記載の中間膜。
（１２）基準（ｉｉ）及び基準（ｉｉｉ）の少なくとも１つが満足され、第２の可塑剤は５０ｐｈｒ以下の量で第２の樹脂層中に存在し、第２の樹脂層のガラス転移温度は１０℃未満である、（１０）に記載の中間膜。
（１３）第１及び第２の可塑剤はテトラエチレングリコールジ（２−エチルヘキサノエート）を含む、（１２）に記載の中間膜。
（１４）第１のポリ（ビニルアセタール）樹脂のガラス転移温度と第２のポリ（ビニルアセタール）樹脂のガラス転移温度の間の差は少なくとも１０℃である、（１０）に記載の中間膜。
（１５）第１の樹脂層の屈折率と第２の樹脂層の屈折率の間の差は０．０１０以下であり、中間膜は５％未満の曇り度を有する、（１０）に記載の中間膜。
（１６）ポリ（ビニルアセタール）樹脂及び可塑剤を含む樹脂層を含み、ポリ（ビニルアセタール）樹脂はポリ（ビニルアセタール）樹脂のアルデヒド残基の全重量を基準として少なくとも１０重量％の少なくとも１種類の分枝脂肪族アルデヒドの残基を含み、可塑剤は少なくとも５０ｐｈｒの量で樹脂層中に存在し、樹脂層は少なくとも１．０５のｔａｎδを有する中間膜。
（１７）ポリ（ビニルアセタール）樹脂はポリ（ビニルアセタール）樹脂のアルデヒド残基の全重量を基準として少なくとも５０重量％の少なくとも１種類の分枝脂肪族アルデヒドの残基を含む、（１６）に記載の中間膜。
（１８）樹脂層はポリ（ビニルアセタール）樹脂と物理的にブレンドされた他のポリ（ビニルアセタール）樹脂を更に含み、他のポリ（ビニルアセタール）樹脂は他のポリ（ビニルアセタール）樹脂のアルデヒド残基の全重量を基準として２０重量％未満のｎ−ブチルアルデヒド以外のアルデヒドの残基を含む、（１７）に記載の中間膜。
（１９）可塑剤は少なくとも５５ｐｈｒの量で樹脂層中に存在し、ポリ（ビニルアセタール）樹脂は少なくとも８重量％の残留ヒドロキシル含量を有する、（１６）に記載の中間膜。
（２０）ポリ（ビニルアセタール）樹脂は１０重量％未満の残留ヒドロキシル含量を有する、（１９）に記載の中間膜。
（２１）ポリ（ビニルアセタール）樹脂は比較のポリ（ビニルｎ−ブチラール）樹脂の曇り点温度よりも少なくとも５℃低いかかる可塑剤中における曇り点温度を有する、（１６）に記載の中間膜。
（２２）樹脂層は比較のポリ（ビニルｎ−ブチラール）樹脂層よりも少なくとも１％高いｔａｎδを有する、（１６）に記載の中間膜。
（２３）第１のポリ（ビニルアセタール）樹脂を含む第１の樹脂層；並びに
第２のポリ（ビニルアセタール）樹脂及び可塑剤を含む、第１の樹脂層に隣接している第２の樹脂層；
を含み；
第２のポリ（ビニルアセタール）樹脂は第２のポリ（ビニルアセタール）樹脂のアルデヒド残基の全重量を基準として少なくとも１０重量％の少なくとも１種類の分枝脂肪族アルデヒドの残基を含み、第２のポリ（ビニルアセタール）樹脂は１２重量％未満の残留ヒドロキシル含量を有し、第２のポリ（ビニルアセタール）樹脂の残留ヒドロキシル含量と第１のポリ（ビニルアセタール）樹脂の残留ヒドロキシル含量の間の差は少なくとも２重量％であり、第２の樹脂層は少なくとも１．０５のｔａｎδを有する中間膜。
（２４）第２の樹脂層は少なくとも１．２０のｔａｎδを有し、このｔａｎδは比較のポリ（ビニルｎ−ブチラール）樹脂のｔａｎδよりも少なくとも５％高い、（２３）に記載の中間膜。
（２５）第２のポリ（ビニルアセタール）樹脂は約１０重量％以下の残留ヒドロキシル含量を有する、（２３）に記載の中間膜。
（２６）第２のポリ（ビニルアセタール）樹脂は第２のポリ（ビニルアセタール）樹脂のアルデヒド残基の全重量を基準として少なくとも５０重量％の少なくとも１種類の分枝脂肪族アルデヒドの残基を含み、第１のポリ（ビニルアセタール）樹脂は第１のポリ（ビニルアセタール）樹脂のアルデヒド残基の全重量を基準として少なくとも１０重量％のｎ−ブチルアルデヒドの残基を含む、（２３）に記載の中間膜。
（２７）第２の樹脂層は第２のポリ（ビニルアセタール）樹脂とブレンドされた他のポリ（ビニルアセタール）樹脂を更に含み、他のポリ（ビニルアセタール）樹脂は他のポリ（ビニルアセタール）樹脂のアルデヒド残基の全重量を基準として少なくとも５０重量％のｎ−ブチルアルデヒドの残基を含む、（２３）に記載の中間膜。
（２８）第１の樹脂層は第１の可塑剤を更に含み、第２の層は第２の可塑剤を更に含み、第１の樹脂層中に存在する第１の可塑剤の量と第２の層中に存在する第２の可塑剤の量の間の差は少なくとも１０ｐｈｒであり、第１の樹脂層のガラス転移温度と第２の樹脂層のガラス転移温度の間の差は少なくとも３℃である、（２３）に記載の中間膜。
（２９）第２のポリ（ビニルアセタール）樹脂は比較のポリ（ビニルｎ−ブチラール）樹脂の曇り点温度よりも少なくとも５℃低い第２の可塑剤中における曇り点温度を有する、（２８）に記載の中間膜。
（３０）（２３）に記載の中間膜及び少なくとも１つの硬質基材を含む多層パネル。
（３１）ポリ（ビニルアセタール）樹脂及び可塑剤を含む樹脂層を含み、ポリ（ビニルアセタール）樹脂はポリ（ビニルアセタール）樹脂のアルデヒド残基の全重量を基準として少なくとも１０重量％のｎ−ブチルアルデヒド以外の少なくとも１種類のアルデヒドの残基を含み、可塑剤は３０℃より高いガラス転移温度を有する樹脂層を与えるのに十分な量で樹脂層中に存在する中間膜。
（３２）可塑剤は５ｐｈｒ〜３０ｐｈｒの範囲の量で樹脂層中に存在し、樹脂層のガラス転移温度は少なくとも３７℃である、（３１）に記載の中間膜。
（３３）可塑剤は５ｐｈｒ〜２０ｐｈｒの範囲の量で樹脂層中に存在し、樹脂層のガラス転移温度は少なくとも４６℃である、（３１）に記載の中間膜。
（３４）可塑剤は５ｐｈｒ〜２０ｐｈｒの範囲の量で樹脂層中に存在し、樹脂層のガラス転移温度は少なくとも５０℃である、（３１）に記載の中間膜。
（３５）可塑剤は１０ｐｈｒ以下の量で樹脂層中に存在し、樹脂層のガラス転移温度は少なくとも６５℃である、（３１）に記載の中間膜。
（３６）ポリ（ビニルアセタール）樹脂はポリ（ビニルアセタール）樹脂のアルデヒド残基の全重量を基準として少なくとも５０重量％のｎ−ブチルアルデヒド以外の少なくとも１種類のアルデヒドの残基を含み、ポリ（ビニルアセタール）樹脂はｎ−ブチルアルデヒドの残基を更に含む、（３１）に記載の中間膜。
（３７）ポリ（ビニルアセタール）樹脂はポリ（ビニルアセタール）樹脂のアルデヒド残基の全重量を基準として少なくとも５０重量％のｎ−ブチルアルデヒド以外の少なくとも１種類のアルデヒドの残基を含み、樹脂層はポリ（ビニルアセタール）樹脂とブレンドされた第２のポリ（ビニルアセタール）樹脂を更に含み、第２のポリ（ビニルアセタール）樹脂は第２のポリ（ビニルアセタール）樹脂のアルデヒド残基の全重量を基準として少なくとも５０重量％のｎ−ブチルアルデヒドの残基を含み、第１及び第２のポリ（ビニルアセタール）樹脂のそれぞれは第１及び第２のポリ（ビニルアセタール）樹脂の合計重量を基準として少なくとも約５重量％の量で樹脂層中に存在する、（３１）に記載の中間膜。
（３８）第１及び第２のポリ（ビニルアセタール）樹脂のそれぞれは第１及び第２のポリ（ビニルアセタール）樹脂の合計重量を基準として少なくとも約１０重量％の量で樹脂層中に存在する、（３１）に記載の中間膜。
（３９）ポリ（ビニルアセタール）樹脂は少なくとも８０，０００ダルトンの重量平均分子量を有する、（３１）に記載の中間膜。
（４０）（３１）に記載の中間膜及び少なくとも１つの硬質基材を含む多層パネル。
（４１）第１のポリ（ビニルアセタール）樹脂及び可塑剤を含み、第１のポリ（ビニルアセタール）樹脂は第１のポリ（ビニルアセタール）樹脂のアルデヒド残基の全重量を基準として少なくとも１０重量％のｎ−ブチルアルデヒド以外の少なくとも１種類のアルデヒドの残基を含む第１の樹脂層；及び
第２のポリ（ビニルアセタール）樹脂及び第２の可塑剤を含む、第１の樹脂層に隣接している第２の樹脂層；
を含み；
第２のポリ（ビニルアセタール）樹脂は１２重量％未満の残留ヒドロキシル含量を有し、第１のポリ（ビニルアセタール）樹脂の残留ヒドロキシル含量と第２のポリ（ビニルアセタール）樹脂の残留ヒドロキシル含量の間の差は少なくとも２％であり；
第１のポリ（ビニルアセタール）樹脂は比較のポリ（ビニルｎ−ブチラール）樹脂の粘度よりも少なくとも１０％低い粘度を有し、第１の樹脂層は比較のポリ（ビニルｎ−ブチラール）樹脂層よりも少なくとも３℃高いガラス転移温度を有するポリマー中間膜。
（４２）第１の樹脂層のガラス転移温度と第２の樹脂層のガラス転移温度の間の差は少なくとも５℃であり、第１の樹脂層中に存在する第１の可塑剤の量と第２の樹脂層中に存在する第２の可塑剤の量の間の差は少なくとも１０ｐｈｒであり、第２の可塑剤は少なくとも４２ｐｈｒの量で第２の樹脂層中に存在する、（４１）に記載の中間膜。
（４３）第１のポリ（ビニルアセタール）樹脂は第１のポリ（ビニルアセタール）樹脂のアルデヒド残基の全重量を基準として少なくとも５０重量％のｉ−ブチルアルデヒドの残基を含み、ポリ（ビニルアセタール）樹脂の分子量は少なくとも１０，０００ダルトンであり、第２のポリ（ビニルアセタール）樹脂は第２のポリ（ビニルアセタール）樹脂のアルデヒド残基の全重量を基準として少なくとも５０重量％のｎ−ブチルアルデヒドの残基を含む、（４２）に記載の中間膜。